(57)【要約】【課題】  透明性、反射機能、およびフェールセーフに優れる調光構造体を提供する。【解決手段】  凹部２０を備えた基材１０と、前記凹部２０に充填された液晶材料３０とを含む調光構造体１において、前記凹部２０の形が、基材１０の表面へ向う程広くなる形であり、液晶材料３０の誘電異方性が負であることを特徴とする調光構造体。【選択図】  図１
2006215474.tif 000002
【特許請求の範囲】
【請求項１】
凹部を備えた基材と、前記凹部に充填された液晶材料とを含む調光構造体であって、
前記凹部の形が、基材表面へ向う程広くなる形であり、
前記液晶材料の誘電異方性が負であることを特徴とする調光構造体。
【請求項２】
前記凹部の最深部を通過する前記基材表面の垂線、および
前記凹部と前記基材表面との交点を通過する前記凹部の接線の成す角が２〜４５度であることを特徴とする請求項１に記載の調光構造体。
【請求項３】
前記凹部の開口部の形が、曲線で囲まれた形、直線で囲まれた形、および直線と曲線とで囲まれた形からなる群より選択される少なくとも一種であることを特徴とする請求項１または２に記載の調光構造体。
【請求項４】
前記凹部の開口部の直径が５０〜１０００ｎｍであることを特徴とする請求項１〜３のいずれかに記載の調光構造体。
【請求項５】
前記凹部の開口部の直径に対する前記凹部の深さが０．４倍以上であることを特徴とする請求項１〜４のいずれかに記載の調光構造体。
【請求項６】
前記基材が、可視光を７０％以上透過することを特徴とする請求項１〜５のいずれかに記載の調光構造体。
【請求項７】
前記基材が、ポリアクリル樹脂、ポリカーボネート樹脂、塩化ビニル樹脂、ポリスチレン樹脂、エポキシ樹脂、ノルボルネン系樹脂、ポリスルホン樹脂、ポリエーテルスルホン樹脂、ポリイミド樹脂、ポリアミド樹脂、ポリオレフィン樹脂、ポリメチルペンテン、ポリメルカプトエステル樹脂、ポリエステル樹脂、ポリフェニレンスルフィド樹脂、ポリエーテルエーテルケトン樹脂、ポリプロピレン樹脂、ポリアクリロニトリル樹脂、ポリブタジエン樹脂、およびこれらの重合性単量体からなる群より選択される少なくとも一種を含むことを特徴とする請求項１〜６のいずれかに記載の調光構造体。
【請求項８】
前記基材が、ソーダ石灰ガラス、ホウケイ酸ガラス、鉛ガラス、石英ガラス、および無アルカリガラスからなる群より選択される少なくとも一種を含むことを特徴とする請求項１〜７のいずれかに記載の調光構造体。
【請求項９】
前記液晶材料が、絶対値が１．２×１０−３０Ｃｍ以上の双極子モーメントを有する官能基を有する液晶分子を含むことを特徴とする請求項１〜８のいずれかに記載の調光構造体。
【請求項１０】
前記官能基がシアノ基またはフルオロ基であることを特徴とする請求項９に記載の調光構造体。
【請求項１１】
前記液晶分子が、下記化学式２に示すｐ−（４−プロピル）−シクロヘキシル−安息香酸（ｐ’−ペンチル−ｏ’−シアノ）フェニル、下記化学式３に示すｐ−（４−プロピル）−シクロヘキシル−安息香酸（ｐ’−ペンチル−ｏ’，ｍ’−ジシアノ）フェニル、または下記化学式４に示すｐ−（４−プロピル）−シクロヘキシル−安息香酸（ｐ’−ペンチル−ｏ’−フルオロ）フェニルであることを特徴とする請求項９または１０に記載の調光構造体。
【化１】
2006215474.tif 000008
【請求項１２】
前記凹部はインプリント、エッチングまたはリソグラフィにより形成されてなることを特徴とする請求項１〜１１のいずれかに調光構造体。
【請求項１３】
請求項１から１２に記載の調光構造体をフロントガラス、またはフロントサイドガラスに用いた車両。
【発明の詳細な説明】
【技術分野】
【０００１】
本発明は調光材料に関し、より詳細には電圧により光の透過性を調節する調光材料に関する。
【背景技術】
【０００２】
車室内への光および熱の侵入経路としては、天窓、ウィンドシールド、リアガラス、フロントサイドガラス、およびリアサイドガラス等の窓が挙げられる。従来の車両では熱的機能を空調設備のみに頼っていることから、車内に光エネルギーおよび熱エネルギーが窓から多量に侵入すると、車内環境を快適なものにするために空調設備を作動させなくてはならず、燃料の消費が増大する。
【０００３】
建築物においても同様の問題が検討されており、窓を通じての光エネルギーおよび熱エネルギーの流入によって、建築物内の空調設備への負荷および人体への負荷が大きくなる。車両の場合と同様に、多量のエネルギーの流入は空調設備の燃費の低下を招き、巨視的にみれば環境への悪影響も懸念される。
【０００４】
このような問題を解決すべく、近年、車内や建築物内に流入する光エネルギーおよび熱エネルギーを遮蔽し、室内の温度上昇および空調設備への負荷を低減させる技術が提案されており、解決策の一例として調光機能を有する材料を用いた窓が提案されている。窓に用いる材料としての透明性、および日射エネルギーの遮断のための熱線反射・吸収性の双方の特性を有し、必要に応じてスイッチングできる機能を有していれば、必要なときに必要な光量を室内に侵入させることが可能である。そのような制御が可能であれば、人体や冷房装置にかかる負荷を低減できるほか、省エネルギーの観点からも有益である。
【０００５】
材料に調光機能を付与するための具体的手段としては、エレクトロクロミック素子（以下「ＥＣ素子」という）、および液晶素子が知られているが、ＥＣ素子は、日射エネルギーを吸収するため、室内外を隔てる材料に用いた場合には、その吸収されたエネルギーが室内に再放出され、室内温度の上昇を招いてしまう。
【０００６】
液晶素子は、電圧によって配列が変化する材料からなり、液晶の配列によって光の透視性を変更させる材料である。液晶素子としては、曲線的な配列相のネマティック液晶素子（特許文献１）、相分離法により得られる液晶素子（特許文献２）などが知られている。これらの液晶素子は、以下の原理に基づいて動作する。
【０００７】
安価なポリマー中に液晶物質の小滴を分散させた該公報記載の液晶素子は、電圧を印加しない状態では、ポリマー壁の曲面に沿って液晶が配列する。これにより、光路がねじ曲げられ、また、ポリマーと液晶滴との界面において光が反射して散乱し、乳白色に見える。一方、液晶素子に電圧を印加した場合、液晶滴内の液晶は外部電界により電界方向に配列する。このとき、液晶の常光屈折率ｎｏとポリマーの屈折率ｎｐとを一致するように選択することにより、液晶素子面に垂直に入射した光を、液晶とポリマーとの界面で反射することなく通過させることができ、液晶素子は透明となる。
【特許文献１】特表昭５８−５０１６３１号公報
【特許文献２】特開昭６０−５０２１２８号公報
【発明の開示】
【発明が解決しようとする課題】
【０００８】
従来技術の液晶素子は電圧印加時には透視性となり、電圧無印加時には非透視性となるが、電圧無印加時に液晶素子に入射した光の殆どが入射側とは反対側に散乱するため、電圧印加時と比較しても日射透過量は殆ど減少せず、室内に日射ネルギーが多量に侵入してしまう。また、電圧無印加時には非透視性となるため、事故や故障などにより電圧を印加することができなくなる事態を想定すると、運転中に視界が遮られるおそれがあり、非常に危険である。また、従来技術では偏光板などを供えることが多く、車両に適用するのに必要な可視光透過率を得ることが困難である。
【０００９】
本発明は、可視光透過性、日射反射性、およびフェールセーフに優れる調光構造体を提供することを目的とする。
【課題を解決するための手段】
【００１０】
本発明者等は調光材料を詳細に検討した結果、誘電異方性が負の液晶材料を透明な基材の凹部に充填することにより上記課題を解決できることを見出した。すなわち本発明は、凹部を備えた基材と、前記凹部に充填された液晶材料とを含む調光構造体であって、前記凹部の形が、基材表面へ向う程広くなる形であり、前記液晶材料の誘電異方性が負であることを特徴とする調光構造体により上記課題を解決する。
【発明の効果】
【００１１】
本発明により可視光透過性、日射反射性、およびフェールセーフに優れる調光構造体を提供することができる。
【発明を実施するための最良の形態】
【００１２】
本発明の第一は凹部を備えた基材と、前記凹部に充填された液晶材料とを含む調光構造体であって、前記凹部の形が、基材表面へ向う程広くなる形であり、前記液晶材料の誘電異方性が負であることを特徴とする調光構造体である。
【００１３】
本発明の調光構造体の一実施形態の俯瞰概略図を図１、断面概略図を図２に示すが、本発明はこれらに限定されない。図１、２に示すように、本発明の調光構造体１は凹部２０を備えた基材１０と、凹部２０に充填された液晶材料３０とからなる。図１および図２において符号２６は凹部２０の開口部を示す。
【００１４】
本発明の調光構造体は、図３に示すように電極２を両面に配置し、電圧を印加することにより調光することができる。より詳細には、電圧無印加時には図３のＡに示すように液晶分子３１の長軸方向が凹部２０の壁面と平行になり、調光構造体が透視性となる。電圧印加時には図３のＢに示すように液晶分子３１の長軸方向が電界方向に垂直になり、調光構造体が非透視性となる。本発明の調光構造体に含まれる液晶分子の誘電異方性は負であることから、誘電異方性が正の物質に比べて、電圧無印加時に透視性となり易く電圧印加時に非透視性となり易く、フェールセーフに優れる。
【００１５】
また、本発明の調光構造体は液晶材料を充填するための凹部の形状が基材表面へ向う程広くなる形であるため、電圧印加時の反射機能に優れる。これは、電圧を印加することにより液晶材料の屈折率が基材の屈折率よりも高くなると、調光構造体全体として凹部開口部のある面から反対側の面に向かって屈折率が連続的に小さくなり、反射機能が発現することに起因する。
【００１６】
以下、本発明の調光構造体の好ましい凹部の形、好ましい基材の材質、好ましい液晶材料の材質について述べる。
【００１７】
（凹部）
本発明の凹部の形は基材表面へ向う程広くなる形であり、図４に示すように凹部の最深部を通過する基材表面の垂線２２および、凹部と基材表面との交点を通過する凹部の接線２４の成す角２５（以下、単に成す角とも記載する）が２〜４５度であると好ましく、より好ましくは２〜４０度、更に好ましくは５〜３０度である。図４において、符号２１は凹部の最深部、符号２３は凹部と基材表面との交点を示す。
【００１８】
好ましい成す角の範囲は図５に示すグラフから決定した。図５のグラフは基材としてポリアクリル樹脂、液晶材料はｐ−（４−プロピル）−シクロヘキシル−安息香酸（ｐ’−ペンチル−ｏ’−シアノ）フェニルを用いて、凹部の形を円錐形、凹部の開口部の直径を５００ｎｍとした調光構造体の透明構造体と液晶材料との屈折率差の理論値をＭａｘｗｅｌｌの方程式に基づき求めた結果である。この屈折率差が大きいほど、電圧印加時の日射反射率が高い。図５を見ると、前記成す角が２〜４５度の範囲にあると０．０５以上の液晶屈折率差を得られることがわかる。他にも、４−ペンチル−４’−シアノビフェニルなどの様々な液晶材料で測定しても同様の傾向を示す。
【００１９】
凹部の開口部の形は、曲線で囲まれた形、直線で囲まれた形、および直線と曲線とで囲まれた形からなる群より選択される少なくとも一種であることが好ましい。曲線で囲まれた形としては、円および楕円などが挙げられ、直線で囲まれた形としては、三角形、正方形、長方形、ひし形、不等辺四角形、凸型、凹型、台形および多角形などが挙げられ、直線と曲線とで囲まれた形としては半円および扇形などが挙げられる。これらの中では正円形が好ましい。凹部の開口部の形が正円形であると、どのような角度から見ても同様に見える点で優れる。
【００２０】
凹部の開口部の直径が大きい程、より長波長の光を反射させられることから、反射させたい光の波長に応じて凹部の開口部の直径を適宜決定することができる。本発明では、調光構造体を車両や建築物の窓として適用することを考慮すると、凹部の開口部の直径は５０〜１０００ｎｍが好ましく、より好ましくは１００〜８５０ｎｍ、更に好ましくは１５０〜７５０ｎｍである。凹部の開口部の直径が５〜１０００ｎｍであると、調光構造体に電圧を印加した際に可視光を入射側に反射させられるため好ましい。図６のＡ〜Ｆに示すように、本発明でいう凹部の開口部の直径２７とは凹部の開口部２６の中で最も直線距離の長い部分を指す。
【００２１】
凹部は、開口部が隣り合うように一定周期で形成されていることが好ましい。
【００２２】
凹部の開口部の直径２７に対する凹部の深さは０．４倍以上であると好ましく、より好ましくは１．０倍以上、更に好ましくは２．０倍以上である。凹部の深さは、図７の符号２８で示される部分の長さを指す。
【００２３】
凹部の開口部の直径に対する凹部の深さの好ましい値は図８に示すグラフから決定した。図８のグラフは基材としてポリアクリル樹脂、液晶材料はｐ−（４−プロピル）−シクロヘキシル−安息香酸（ｐ’−ペンチル−ｏ’−シアノ）フェニルを用いて、液晶材料を充填するための凹部の形を円錐形、凹部の開口部の直径を５００ｎｍとした調光構造体の可視光反射率の理論値をＭａｘｗｅｌｌの方程式に基づき求めた結果である。図８を見ると凹部の開口部の直径に対する凹部の深さが０．４倍以上であると５％以上の可視光反射率を得られることがわかる。他の４−ペンチル−４’−シアノビフェニルなどの様々な液晶材料で測定しても同様の傾向を示す。
【００２４】
凹部の開口部の好ましい形は上述したとおりであるが、凹部の形については特に限定されず、円錐、角錐、円錐台、角錐台、およびコーン型など適宜決定することができる。
【００２５】
凹部はインプリント、エッチング、またはリソグラフィにより形成されてなることが好ましい。これらを用いると、凹部を微細に形成することができる。インプリントは、目的の凹部形状に対応する形状の凸部を有するモールドを、ガラス転移温度まで加熱された基材に押し付けることにより、基材に凹部を形成する方法である。モールドの材質、モールドを押し付ける時間、圧力などは適宜決定することができる。エッチングは、基材表面を化学的に腐食することにより基材に凹部を形成する方法であり、ドライエッチング、ウェットエッチング、電解エッチングなどがあるが、本発明ではいずれも好ましく用いることができる。リソグラフィは、電磁波などを含む放射線を基材に照射して基材に凹部を形成する方法であり、光源の違いにより光リソグラフィ、電子ビームリソグラフィ、イオンビームリソグラフィ、およびＸ線リソグラフィなどがあるが、本発明はいずれも好ましく用いることができる。
【００２６】
（基材）
車両の前面ガラスおよび側面ガラスに用いる材料は、道路交通法の規定により可視光透過率が７０％以上でなくてはならないことから、基材は可視光を７０％以上透過することが好ましい。可視光を７０％以上透過することのできる樹脂の例として、ポリアクリル樹脂、ポリカーボネート樹脂、塩化ビニル樹脂、ポリスチレン樹脂、エポキシ樹脂、ノルボルネン系樹脂、ポリスルホン樹脂、ポリエーテルスルホン樹脂、ポリイミド樹脂、ポリアミド樹脂、ポリオレフィン樹脂、ポリメチルペンテン、ポリメルカプトエステル樹脂、ポリエステル樹脂、ポリフェニレンスルフィド樹脂、ポリエーテルエーテルケトン樹脂、ポリプロピレン樹脂、ポリアクリロニトリル樹脂、ポリブタジエン樹脂、およびこれらの重合性単量体からなる群より選択される少なくとも一種を含む樹脂が挙げられる。樹脂は、一種類の重合性単量体からなるものでもよく、二種以上の重合性単量体を含む共重合体からなるものでもよい。また、樹脂は一種類の高分子鎖からなるものでもよく、二種以上の高分子鎖をブレンドしたポリマーアロイでもよい。
【００２７】
上述の樹脂の中では特にポリアミド樹脂、ポリプロピレン樹脂、ポリエステル樹脂、ポリフェニレンスルフィド樹脂、およびポリエーテルエーテルケトン樹脂は加工性、経済性、市場入手性、およびリサイクル性等の点で好ましく、ポリカーボネート樹脂は透明性、耐熱性、および機械的強度の点で好ましい。
【００２８】
樹脂の他には基材としてガラスを用いることもでき、ガラスとしてはソーダ石灰ガラス、ホウケイ酸ガラス、鉛ガラス、石英ガラス、および無アルカリガラスからなる群より選択される少なくとも一種を含むガラスが挙げられる。これらのガラスを目的に応じて、硬質ガラス、軟質ガラス、色ガラス、感光性ガラス、ＵＶカットガラス、耐熱ガラス、熱線吸収ガラス、強化ガラス、クリスタルガラス等に加工したものを用いることもできる。これらの中では特に感光性ガラスがアスペクト比の大きな構造を形成しやすい点で好ましい。
【００２９】
基材として、柔軟性のある樹脂を選択することにより、フィルム状の調光構造体を得ることもできる。通常、調光構造体を窓などに適用する場合には基板上に直接、電極と調光構造体とを形成するが、フィルム状の調光構造体（以下、調光フィルムと記載する）を予め作製しておくことにより、電極を備えた基板に貼り付けたり、電極を備えた基板同士の間にはさみ込んだりするだけで、簡便に調光材料を得ることができる。また、調光フィルムを用いることにより、ドーム状などの複雑な形状の窓などにも簡便に調光機能を備えることができる。
【００３０】
（液晶材料）
本発明で用いる液晶材料を構成する液晶分子は特に限定されないが、棒状液晶であることが好ましい。棒状液晶は一般的に下記化学式１に示すように、環（Ｒ１、Ｒ２）、環に置換した側方置換基（Ｌ１、Ｌ２）、末端基（Ｔ１、Ｔ２）、および連結基（Ｂ）からなる構造を基本構造とし、用いる官能基により様々な性質を示す。ただし、化学式１は基本構造であり、Ｌ１、Ｌ２およびＢを含まない構造のものなど、様々な構造の液晶分子が本発明に含まれる。
【００３１】
【化１】
2006215474.tif 000003
【００３２】
Ｒ１、Ｒ２としては、ベンゼン環、シクロヘキサン環、シクロヘキセン環、ピリミジン環、ジオキサン環、およびピリジン環等が単独または２〜４つ結合したものが挙げられ；Ｌ１、Ｌ２、Ｔ１およびＴ２としては、シアノ基、フルオロ基、アルキル基、アルケニル基、アルコキシ基などが挙げられ；Ｂとしては、エステル結合、アセチレン結合、エタン結合、エチレン結合、エチルエーテル結合、ジアセチレン結合、アゾメチン結合、アゾ結合、およびアゾキシ結合などが挙げられる。本発明において、化学式４に示すＲ１、Ｒ２、Ｌ１、Ｌ２、Ｔ１、Ｔ２、Ｂとしては特に限定されないが、上述したようにフェールセーフの観点から、液晶材料が負の誘電異方性を有するような官能基を有する液晶分子を選択することが好ましい。
【００３３】
絶対値が１．２×１０−３０Ｃｍ以上の双極子モーメントを有する官能基を有する液晶分子を含むと、絶対値の大きい負の誘電異方性をもつ液晶材料が得られるため好ましく、前記官能基は化学式１に示す側方置換基（Ｌ１、Ｌ２）、または末端基（Ｔ１、Ｔ２）であるとより好ましい。絶対値が１．２×１０−３０Ｃｍ以上の双極子モーメントを有する官能基としては、シアノ基およびフルオロ基が挙げられる。シアノ基またはフルオロ基を側方置換基として有する液晶分子として、下記化学式２〜４に示すｐ−（４−プロピル）−シクロヘキシル−安息香酸（ｐ’−ペンチル−ｏ’−シアノ）フェニル（化学式２）、ｐ−（４−プロピル）−シクロヘキシル−安息香酸（ｐ’−ペンチル−ｏ’，ｍ’−ジシアノ）フェニル（化学式３）、およびｐ−（４−プロピル）−シクロヘキシル−安息香酸（ｐ’−ペンチル−ｏ’−フルオロ）フェニル（化学式４）が挙げられる。
【００３４】
【化２】
2006215474.tif 000004
【００３５】
液晶材料は一種類の液晶分子で形成してもよいし、複数種をブレンドしてもよい。液晶材料を形成する液晶分子は、上述の誘電異方性以外にも、ネマティック−アイソトロピック転移温度、基材の屈折率、屈折率の異方性、粘度、化学的安定性などを考慮して適宜決定することができる。特に、ネマティック−アイソトロピック転移温度（ＮＩ点）が常温域になるように液晶分子を選択すると、常温域で使用する際に調光構造体の温度を調節しなくてもよいため好ましい。また、液晶材料の屈折率と基材の屈折率とを一致させることにより、液晶材料と基材との界面で可視光を反射させることなく透過させることができる。
【００３６】
本発明の調光構造体は図３のＡ、Ｂに示すように電圧を印加するための電極２を配置することができる。電極としては特に限定されず例えばＩＴＯ、ＳｎＯ２、またはＺｎＯなど適宜選択することができる。印加する電圧は、調光構造体の厚みや調光構造体を構成する材質により適宜決定することができるが、３〜２００Ｖが好ましい。
【００３７】
本発明の第二は、上述の調光構造体をフロントガラス、またはフロントサイドガラスに用いた車両である。
【００３８】
本発明の調光材料が用いられうる車両は多岐に渡る。例えば、図９のＡに示すようなセダン（日産自動車株式会社：スカイライン（登録商標）Ｖ３５）、Ｂに示すようなコンパクトカー（日産自動車株式会社：マーチ（登録商標）Ｋ１２）、Ｃに示すようなミニバン（日産自動車株式会社：セレナ（登録商標）Ｃ２４）、Ｄに示すようなワゴン（日産自動車株式会社：プリメーラワゴン（登録商標）ＷＰ１１）、Ｅに示すようなスポーティーカー（日産自動車株式会社：フェアレディＺ（登録商標）Ｚ３３）などの各種車型に適用されうる。その他にも、軽自動車、クーペ、ＳＵＶ、１ＢＯＸ、２ＢＯＸ、バン、トラック等の車両にも、勿論適用されうる。本発明の調光構造体を車両の窓に適用すると、空調設備への負荷の軽減およびフェ−ルセーフに優れる点で好ましい。
【００３９】
本願における日射反射率（Ｒｅ）、日射透過率（Ｔｅ）、可視光反射率（Ｒｖ）、および可視光透過率（Ｔｖ）は、ＪＩＳ  Ｒ  ３１０６：１９９８に準ずる。
【実施例】
【００４０】
次に実施例を挙げて本発明を具体的に説明するが、これらの実施例は何ら本発明を制限するものではない。
【００４１】
（実施例１）
基材としてポリスチレン樹脂（可視光透過率８９％）を用い、これをインプリントにより開口部直径２００ｎｍ、深さ１８０ｎｍの円錐状の凹部を形成した。次に、凹部に液晶材料としてｐ−（４−プロピル）−シクロヘキシル−安息香酸（ｐ’−ペンチル−ｏ’−シアノ）フェニル（誘電異方性−５）を充填し、フィルム状の調光構造体を得た。インプリントについてより詳細には、ニッケルからなるモールドを１２０℃に熱した後６０分、５ＭＰａの圧力で基材に押し付けて凹部を形成した。調光構造体の構成要素について表１に示す。
【００４２】
図１０に示すように、得られた調光構造体１を、片面に電極２を蒸着した一対の基板３で挟み込み、測定用のサンプル４２を得た。電極２としてＩＴＯを用い、基板３としてクリアガラス（５０ｍｍ×１０ｍｍ、厚さ０．２ｍｍ、可視光透過率９４％）を用いた。
【００４３】
図１０のＡに示すように測定用のサンプル４２に、直線型光ファイバ４４を通じてタングステン−ハロゲン光源（波長域３６０〜１９００ｎｍ）４０に接続された投光器４６から投射光５０を照射し、サンプル４２を通過した透過光５１を、直線型光ファイバ４４を通じて受光器４７に接続されたマルチチャンネル光検出器４１を用いて測定し、可視光透過率（Ｔｖ）を求めた。可視光透過率は、電圧印加時および電圧無印加時のサンプルから求め、電圧印加時には、６０Ｖの電圧をかけた。
【００４４】
また、図１０のＢに示すように測定用サンプル４２に、Ｙ型光ファイバ４５を通じてタングステン−ハロゲン光源（波長域３６０〜１９００ｎｍ）４０と接続された投受光器４８から投射光５０を照射し、測定用サンプル４２から反射された反射光５２を、Ｙ型光ファイバ４５を通じて投受光器４８に接続されたマルチチャンネル光検出器４１を用いて測定し、日射反射率（Ｒｅ）を求めた。日射反射率は、電圧印加時および電圧無印加時のサンプルから求め、電圧印加時には、６０Ｖの電圧をかけた。可視光透過率および日射反射率は３５℃で測定を行った。
【００４５】
（実施例２）
基材としてポリアクリル樹脂（可視光透過率９３％）を用い、開口部直径５６６ｎｍ、開口部の形状一辺４００ｎｍの正方形、深さ１４００ｎｍの角錐状の凹部を形成し、液晶材料としてｐ−（４−プロピル）−シクロヘキシル−安息香酸（ｐ’−ペンチル−ｏ’−フルオロ）フェニル（誘電異方性−２）を充填したこと以外は実施例１と同様にした。
【００４６】
（実施例３）
基材としてポリカーボネート樹脂（可視光透過率８９％）を用い、開口部直径８００ｎｍ、開口部形状中心角１８０度の扇形、深さ３２００ｎｍの円角錐状の凹部を形成し、液晶材料としてｐ−（４−プロピル）−シクロヘキシル−安息香酸（ｐ’−ペンチル−ｏ’，ｍ’−ジシアノ）フェニル（誘電異方性−２０）を充填したこと以外は実施例１と同様にした。
【００４７】
（実施例４）
基材として感光性ガラス（株式会社住田光学ガラス製感光性ガラス、可視光透過率９０％）を用い、フォトエッチングにより凹部を形成したこと以外は実施例１と同様にした。
【００４８】
（実施例５）
電子線リソグラフィにより凹部を形成したこと以外は実施例２と同様にした。
【００４９】
（比較例１）
液晶材料として下記化学式５に示す４−ペンチル−４’−シアノビフェニル（誘電異方性＋１１）を用いたこと以外は実施例１と同様にした。
【００５０】
【化３】
2006215474.tif 000005
【００５１】
（比較例２）
開口部直径５６６ｎｍ、開口部の形状一辺４００ｎｍの正方形、深さ１４００ｎｍの直方体の凹部を形成したこと以外は実施例２と同様にした。
【００５２】
（比較例３）
特表昭５８−５０１６３１号の実施例１に記載の液晶構造体を作製した。作製方法は以下に示すとおりである。液晶材料（アメリカン・リキッド・クリスタル・ケミカル・コーポレーション社製、製品番号８２５０）０．２リットルを７％ＰＶＡ溶液１リットルと混合し、１０リットルの純水に添加した。得られた混合物をコーンギャップを０．１ｍｍ（４ミル）に設定したコロイドミルに入れて、４分間乳化した。得られた乳液材料に含まれる粒子の大きさは３μｍであった。
【００５３】
一平方インチ当り２００オームの酸化スズ層が片面に塗布されたマイラー薄板（シエラシン社製）を２枚用意し、酸化スズ層側に得られた乳液材料をドクターブレード法で塗布し、乾燥することにより厚さ２０μｍ（０．８ミル）の調光材料の層を形成した。次に、調光材料の層同士が接するようにこれらを重ね合わせてサンプルを得た。
【００５４】
【表１】
2006215474.tif 000006
【００５５】
【表２】
2006215474.tif 000007
【００５６】
（実施例７）
実施例３で得られたフィルム状の調光構造体を、ＩＴＯを蒸着した一対のＰＥＴフィルム（厚さ１２５μｍ）の蒸着面側で挟み込み、これを調光車両（日産自動車製スカイライン（登録商標）Ｖ３５）のフロントガラスとして用いたところ、前方の視界は十分に確保された。電圧を印加した状態の調光車両と調光構造体を装備していない車両（日産自動車製スカイライン（登録商標）Ｖ３５）とを外気温３５℃、晴天の屋外に４時間放置しておいたところ、調光構造体を装備していない車両の車室温度が６８℃であったのに対して、調光車両の車室温度は４２℃であった。
【図面の簡単な説明】
【００５７】
【図１】本発明の調光構造体の一例を示す俯瞰概略図である。
【図２】本発明の調光構造体の一例を示す断面概略図である。
【図３】電圧印加時と電圧無印加時の液晶分子の配列とを示す断面概略図である。
【図４】凹部の最深部を通過する基材表面の垂線と、凹部と基材表面との交点を通過する接線とを示す断面概略図である。
【図５】液晶屈折率差と、凹部の最深部を通過する基材表面の垂線、および凹部と基材表面との交点を通過する凹部の接線の成す角との関係を示すグラフである。
【図６】凹部の開口部の例を示す図である。
【図７】凹部の開口部の直径と、凹部の深さとを示す断面概略図である。
【図８】可視光反射率と、凹部の深さに対する凹部の開口部直径の比との関係を示すグラフである。
【図９】本発明の調光構造体を適応しうる各種車型の概略図である。
【図１０】図１０のＡは可視光透過率の測定方法を示す図であり、Ｂは日射反射率の測定方法を示す図である。
【符号の説明】
【００５８】
１    調光構造体、
２    電極、
３    基板、
１０    基材、
２０    凹部、
２１    凹部の最深部、
２２    凹部の最深部を通過する基材表面の垂線、
２３    凹部と基材表面との交点、
２４    凹部と基材表面との交点を通過する凹部の接線
２５    凹部の最深部を通過する基材表面の垂線、および凹部と基材表面との交点を通過する接線の成す角、
２６    凹部の開口部、
２７    凹部の開口部の直径、
２８    凹部の深さ、
３０    液晶材料、
３１    液晶分子、
４０    光源、
４１    マルチチャンネル光検出器、
４２    サンプル、
４４    直線型光ファイバ、
４５    Ｙ型光ファイバ、
４６    投光器、
４７    受光器、
４８    投受光器、
５０    投射光、
５１    透過光、
５２    反射光。
【図１】
2006215474.tif 000009
【図２】
2006215474.tif 000010
【図３】
2006215474.tif 000011
【図４】
2006215474.tif 000012
【図５】
2006215474.tif 000013
【図６】
2006215474.tif 000014
【図７】
2006215474.tif 000015
【図８】
2006215474.tif 000016
【図９】
2006215474.tif 000017
【図１０】
2006215474.tif 000018